(57)【要約】【課題】            皮膜の割れや黄変を生じさせることがなく、且つ、ＵＶ−ＬＥＤ光源を使用した場合であっても非常に硬化の速い活性エネルギー線硬化型コーティングニスを提供する。【解決手段】        メルカプト変性(メタ)アクリレート、蛍光増白剤、及び光重合開始剤として、アシルフォスフィンオキサイド系光重合開始剤及びチオキサントン系光重合開始剤を含有する活性エネルギー線硬化型コーティングニス、及び、基材上、又は、基材上に印刷された印刷インキ層の上に、前記記載の活性エネルギー線硬化型コーティングニスの層を形成し、３５０〜４２０ｎｍにピーク波長を有する紫外線発光ダイオード光源で紫外線を照射することにより得られる印刷物。【選択図】          なし【特許請求の範囲】
【請求項１】
メルカプト変性(メタ)アクリレート、蛍光増白剤、及び光重合開始剤として、アシルフォスフィンオキサイド系光重合開始剤及びチオキサントン系光重合開始剤を含有することを特徴とする活性エネルギー線硬化型コーティングニス。
【請求項２】
前記メルカプト変性（メタ）アクリレートの含有量が前記活性エネルギー線硬化型コーティングニスの全硬化性成分に対して、１０〜９０質量％である請求項１に記載の活性エネルギー線硬化型コーティングニス。
【請求項３】
前記蛍光増白剤の含有量が前記活性エネルギー線硬化型コーティングニスの全硬化性成分に対して０．０１〜２％質量％である請求項１または２に記載の活性エネルギー線硬化型コーティングニス。
【請求項４】
前記チオキサントン系光重合開始剤の含有量が前記活性エネルギー線硬化型コーティングニスの全硬化性成分に対して０．０１〜５質量％である請求項１〜３のいずれかに記載の活性エネルギー線硬化性コーティングニス。
【請求項５】
前記アシルフォスフィンオキサイド系光重合開始剤の含有量が前記活性エネルギー線硬化型コーティングニスの全硬化性成分に対して５〜２０質量％である請求項１〜４のいずれかに記載の活性エネルギー線硬化性コーティングニス。
【請求項６】
基材上、又は、基材上に印刷された印刷インキ層の上に、請求項１〜５のいずれかに記載の活性エネルギー線硬化型コーティングニスの層を形成し、３５０〜４２０ｎｍにピーク波長を有する紫外線発光ダイオード光源で紫外線を照射することにより得られることを特徴とする印刷物。
【発明の詳細な説明】
【技術分野】
【０００１】
本発明は、紫外線光源として発光ダイオード（ＬＥＤ）によるＵＶ硬化システムにおいて好適に硬化する活性エネルギー線硬化型コーティングニスに関する。
【背景技術】
【０００２】
紫外線硬化型印刷物の製造には、従来光源として低圧や高圧の水銀灯、キセノンランプ、メタルハライドランプ等の紫外線ランプ（ＵＶランプ）が硬化システムとして広く用いられてきたが、近年、紫外線発光ダイオード（ＵＶ−ＬＥＤ）を光源とした照射モジュールが開発され、ＵＶ印刷分野への適用が進んでいる。
【０００３】
ＵＶ−ＬＥＤは既存のＵＶランプ方式と比較して光源寿命が長く、省エネルギー性である反面、発光波長域が３６５〜４２０ｎｍに限られており、広域波長の紫外線を発するランプ光源と比較して紫外線エネルギーの総量が小さい。従って光重合開始剤から生成するラジカルの発生量が少なく、重合反応が酸素阻害の影響を受けやすいことが挙げられる。また、相対的に短波長領域の紫外線エネルギー量が不足することから、ＬＥＤ照射により得られた紫外線組成物は、一般に皮膜表面の硬化性が劣る傾向にある。
近年では光源のハイパワー化が進んでおり該問題は解消されつつあるが、それでも、カラーインキよりもさらに皮膜表面の乾燥に劣る傾向にある無色透明のコーティングニスは、所望される物性には達成できていないのが現状である。
【０００４】
ＵＶ−ＬＥＤ対応のコーティングニスとしては、例えば、アミン変性アクリレート、他の活性エネルギー線硬化性モノマー及び又はオリゴマー成分、アシルフォスフィンオキサイド系重合開始剤及び蛍光増白剤を含有するコーティングニスや（例えば特許文献１参照）、蛍光増白剤と、α−アミノアルキルフェノン化合物および  アシルフォスフィンオキサイド化合物といった光重合開始剤を組み合わせるコーティングニスや、蛍光増白剤と第三級アミン化合物に、アシルフォスフィンオキサイド化合物およびチオキサントン化合物といった光重合開始剤を組み合わせる例が知られている（例えば特許文献２，３参照）
【先行技術文献】
【特許文献】
【０００５】
【特許文献１】特開２０１１−２１３９６５号公報
【特許文献２】特開２０１２−１８８６６０号公報
【特許文献３】特開２０１２−１８８６５９号公報
【発明の概要】
【発明が解決しようとする課題】
【０００６】
本発明の課題は、皮膜の割れや黄変を生じさせることがなく、且つ、ＵＶ−ＬＥＤ光源を使用した場合であっても非常に硬化の速い活性エネルギー線硬化型コーティングニスを提供することにある。
【課題を解決するための手段】
【０００７】
本発明者らは、蛍光増白剤に、メルカプト変性アクリレートと特定の光重合開始剤とを組み合わせた活性エネルギー線硬化型コーティングニスが、上記課題を解決することを見いだした。
【０００８】
すなわち本発明は、メルカプト変性（メタ）アクリレート、蛍光増白剤、及び光重合開始剤として、アシルフォスフィンオキサイド系光重合開始剤及びチオキサントン系光重合開始剤を含有する活性エネルギー線硬化型コーティングニスを提供する。
【０００９】
また本発明は、基材上、又は、基材上に印刷された印刷インキ層の上に、請求項１〜５のいずれかに記載の活性エネルギー線硬化型コーティングニスの層を形成し、３５０〜４２０ｎｍにピーク波長を有する紫外線発光ダイオード光源で紫外線を照射することにより得られる印刷物を提供する。
【発明の効果】
【００１０】
本発明により、紫外線光源としてＵＶ−ＬＥＤを用いた場合であっても、非常に硬化の速い活性エネルギー線硬化型コーティングニスを得ることができる。また本発明の活性エネルギー線硬化型コーティングニスを使用した印刷物は、皮膜の割れや黄変を生じさせることがない。
【発明を実施するための形態】
【００１１】
（メルカプト変性（メタ）アクリレート）
本発明の活性エネルギー線硬化型コーティングニスに用いるメルカプト変性（メタ）アクリレートは、多官能チオール化合物と化学量論的に過剰な２官能以上の多官能（メタ）アクリレート化合物をマイケル付加反応させることによって得られる。好ましい多官能チオール化合物としては、ペンタエリスリトールテトラキス（３−メルカプトプロピオネート）（分子量４８９ｇ／ｍｏｌ）、トリメチロールプロパントリス（３−メルカプトプロピオネート）（分子量３９９ｇ／ｍｏｌ）、１，３−ビス（２−イソシアナト−２−プロピル）ベンゼンテトラチオール等のポリイソシアネートとトリメチロールプロパントリス（３−メルカプトプロピオネート）等の多官能チオール化合物との反応生成物である多官能チオール化合物、イソホロンジイソシアネート等のポリイソシアネートとトリメチロールプロパントリス（３−メルカプトプロピオネート）等の多官能チオール化合物との反応生成物である多官能チオール化合物、ヘキサメチレンジイソシアネート等のポリイソシアネートとトリメチロールプロパントリス（３−メルカプトプロピオネート）等の多官能チオール化合物との反応生成物である多官能チオール化合物、１，６−ヘキサンジチオール（分子量１５０ｇ／ｍｏｌ）、エチレングリコールジ−２−メルカプトアセテート（分子量２１０ｇ／ｍｏｌ）、ペンタエリスリトールテトラキス（２−メルカプトアセテート）（分子量４３３ｇ／ｍｏｌ）、トリメチロールプロパントリス（２−メルカプトアセテート）、エチレングリコールビス（３−メルカプトプロピオナート（分子量２３８ｇ／ｍｏｌ）などが挙げられる。
【００１２】
多官能チオールとマイケル付加反応を行う２官能以上の（メタ）アクリレートとしては、例えば、１，４−ブタンジオールジ（メタ）アクリレート、３−メチル−１，５−ペンタンジオールジ（メタ）アクリレート、１，６−ヘキサンジオールジ（メタ）アクリレート、ネオペンチルグリコールジ（メタ）アクリレート、２−メチル−１，８−オクタンジオールジ（メタ）アクリレート、２−ブチルー２−エチルー１，３−プロパンジオールジ（メタ）アクリレート、トリシクロデカンジメタノールジ（メタ）アクリレート、エチレングリコールジ（メタ）アクリレート、ジエチレングリコールジ（メタ）アクリレート、トリエチレングリコールジ（メタ）アクリレート、ジプロピレングリコールジ（メタ）アクリレート、トリプロピレングリコールジ（メタ）アクリレート等の２価アルコールのジ（メタ）アクリレート、ポリエチレングリコールジ（メタ）アクリレート、ポリプロピレングリコールジ（メタ）アクリレート、トリス（２−ヒドロキシエチル）イソシアヌレートのジ（メタ）アクリレート、ネオペンチルグリコール１モルに４モル以上のエチレンオキサイドもしくはプロピレンオキサイドを付加して得たジオールのジ（メタ）アクリレート、ビスフェノールＡ１モルに２モルのエチレンオキサイドもしくはプロピレンオキサイドを付加して得たジオールのジ（メタ）アクリレート、トリメチロールプロパントリ（メタ）アクリレート、ペンタエリスリトールトリ（メタ）アクリレート、ペンタエリスリトールテトラ（メタ）アクリレート、ジトリメチロールプロパンテトラ（メタ）アクリレート、ジペンタエリスリトールのポリ（メタ）アクリレート等の３価以上の多価アルコールのポリ（メタ）アクリレート、グリセリン１モルに３モル以上のエチレンオキサイドもしくはプロピレンオキサイドを付加して得たトリオールのトリ（メタ）アクリレート、トリメチロールプロパン１モルに３モル以上のエチレンオキサイドもしくはプロピレンオキサイドを付加して得たトリオールのジ又はトリ（メタ）アクリレート、ビスフェノールＡ１モルに４モル以上のエチレンオキサイドもしくはプロピレンオキサイドを付加して得たジオールのジ（メタ）アクリレート等のポリオキシアルキレンポリオールのポリ（メタ）アクリレート等が挙げられる。  
【００１３】
重合性オリゴマーとしては、アミン変性（メタ）アクリレート、ポリエステル（メタ）アクリレート、ポリエーテル（メタ）アクリレート、ポリオレフィン（メタ）アクリレート、ポリスチレン（メタ）アクリレート、エポキシ（メタ）アクリレート、ウレタン（メタ）アクリレート等が挙げられる。
【００１４】
上記のマイケル付加反応により得られたメルカプト変性（メタ）アクリレートの市販品としては、ダイセルオルネクス社製のＡＤＤＩＴＯＬＥＤ０１、ＭＩＷＯＮ社製のＭｉｒａｍｅｒ  ＥＳ１００、Ｍｉｒａｍｅｒ  ＥＳ１１０Ｎ、Ｍｉｒａｍｅｒ  ＥＳ４４２０などを挙げることができ、この中でも、ＡＤＤＩＴＯＬＥＤ０１、Ｍｉｒａｍｅｒ  ＥＳ１１０Ｎを使用すると好適な硬化性が得られる上、他の塗膜性能、安定性などが良好となるため好ましい。
【００１５】
前記メルカプト変性（メタ）アクリレートは、全硬化性成分（ここでいう全硬化性成分とは、活性エネルギー線硬化型コーティングニスに含まれるメルカプト変性（メタ）アクリレートと、後述の活性エネルギー線硬化性モノマー及び又はオリゴマー反応性モノマー成分の全量を指す）に対して１０〜９０質量％含有することが好ましく、１０〜８０質量％含有することがなお好ましく、より好ましくは３０〜８０質量％であり、５０〜８０質量％が最も好ましい。
【００１６】
また前記メルカプト変性（メタ）アクリレートは重量平均分子量が５０００以下のものが好ましく、より好ましくは３０００以下であり、２０００以下であると更に好ましい。重量平均分子量が５０００以上のものは、前記メルカプト変性（メタ）アクリレート分子の移動度が低下するため、本発明の活性エネルギー線硬化型コーティングニスの反応性が低下する傾向がある。例えば、ＵＶ−ＬＥＤで塗膜を硬化させた際に、硬化塗膜表面のタック感が増し、印刷物を積み上げた際に印刷物同士が貼り付くブロッキングと呼ばれる不具合が生じる可能性が高くなる。
【００１７】
（活性エネルギー線硬化性モノマー及び又はオリゴマー）
本発明の活性エネルギー線硬化型コーティングニスには、硬化性成分として、前記メルカプト変性（メタ）アクリレート以外の他の活性エネルギー線硬化性モノマー及び又はオリゴマーを含んでいてもよく好ましい。
本発明で使用する活性エネルギー線硬化性モノマー及び又はオリゴマーは、活性エネルギー線硬化性技術分野で使用されるモノマー及び又はオリゴマーであれば特に限定なく使用することができる。特に反応基として（メタ）アクリロイル基、ビニルエーテル基等を有するものが好ましい。また反応基数や分子量にも特に限定はなく、反応基数の多いものほど反応性は高いが粘度や結晶性が高くなる傾向にあり、また分子量が高いものほど粘度が高くなる傾向にあることから、所望の物性に応じて適宜組み合わせて使用することができる。例えばＵＶ−ＬＥＤのような低エネルギー照射で好適に硬化させるという点では、より反応性の高い３官能以上の活性エネルギー線硬化性モノマーを組み合わせ、用途に応じて印刷基材への接着性、皮膜の柔軟性等の必要物性を得る為に、適宜単官能、２官能のモノマーを単独もしくは併用することが好ましい。
【００１８】
具体的には例えば、単官能（メタ）アクリレート、多官能（メタ）アクリレート、重合性オリゴマー等の、ランプ方式で実績のあるものが、本発明で述べる紫外線発光ダイオード方式においてもそのまま使用することが可能である。  
【００１９】
単官能（メタ）アクリレートとしては、例えば、エチル（メタ）アクリレート、ブチル（メタ）アクリレート、２−エチルヘキシル（メタ）アクリレート、ノニル（メタ）アクリレート、ラウリル（メタ）アクリレート、トリデシル（メタ）アクリレート、ヘキサデシル（メタ）アクリレート、オクタデシル（メタ）アクリレート、イソアミル（メタ）アクリレート、イソデシル（メタ）アクリレート、イソステアリル（メタ）アクリレート、シクロヘキシル（メタ）アクリレート、ベンジル（メタ）アクリレート、メトキシエチル（メタ）アクリレート、ブトキシエチル（メタ）アクリレート、フェノキシエチル（メタ）アクリレート、フェノキシジエチレングリコール（メタ）アクリレート、ノニルフェノキシエチル（メタ）アクリレート、テトラヒドロフルフリル（メタ）アクリレート、グリシジル（メタ）アクリレート、２−ヒドロキシエチル（メタ）アクリレート、２−ヒドロキシー３−フェノキシプロピル（メタ）アクリレート、３−クロロ−２−ヒドロキシプロピル（メタ）アクリレート、ジエチルアミノエチル（メタ）アクリレート、ノニルフェノキシエチルテトラヒドロフルフリル（メタ）アクリレート、カプロラクトン変性テトラヒドロフルフリル（メタ）アクリレート、イソボルニル（メタ）アクリレート、ジシクロペンタニル（メタ）アクリレート、ジシクロペンテニロキシエチル（メタ）アクリレート等が挙げられる。  
【００２０】
２官能以上の（メタ）アクリレートとしては、前述の多官能チオールとマイケル付加反応を行う２官能以上の（メタ）アクリレートと同様のものが使用できる。
【００２１】
重合性オリゴマーとしては、アミン変性ポリエーテルアクリレート、アミン変性エポキシアクリレート、アミン変性脂肪族アクリレート、アミン変性ポリエステルアクリレート、アミノ（メタ）アクリレートなどのアミン変性アクリレート、ポリエステル（メタ）アクリレート、ポリエーテル（メタ）アクリレート、ポリオレフィン（メタ）アクリレート、ポリスチレン（メタ）アクリレート、エポキシ（メタ）アクリレート、ウレタン（メタ）アクリレート等が挙げられる。  
【００２２】
また前記活性エネルギー線硬化性モノマー及び又はオリゴマーとして、特に４官能以上の（メタ）アクリレートは、硬化性や強度の向上に大きく寄与するが、使用量が過剰となると皮膜の柔軟性が損なわれ、割れが発生する場合がある。４官能以上の（メタ）アクリレートの使用量は、全硬化性成分に対し５〜５０質量％が好ましい。
【００２３】
（光重合開始剤）
本発明の活性エネルギー線硬化型コーティングニスは、メルカプト変性（メタ）アクリレートと、光重合開始剤としてアシルフォスフィンオキサイド系光重合開始剤及びチオキサントン系光重合開始剤を含有することが特徴である。
【００２４】
アシルフォスフィンオキサイド系重合開始剤としては、ビス−（２，６−ジクロロベンゾイル）フェニルフォスフィンオキサイド、ビス−（２，６−ジクロロベンゾイル）−２，５−ジメチルフェニルフォスフィンオキサイド、ビス−（２，６−ジクロロベンゾイル）−４−プロピルフェニルフォスフィンオキサイド、ビス−（２，６−ジクロロベンゾイル）−１−ナフチルフォスフィンオキサイド、ビス−（２，６−ジメトキシベンゾイル）フェニルフォスフィンオキサイド、ビス−（２，６−ジメトキシベンゾイル）−２，４，４−トリメチルペンチルフォスフィンオキサイド、ビス−（２，６−ジメトキシベンゾイル）−２，５−ジメチルフェニルフォスフィンオキサイド、ビス−（２，４，６−トリメチルベンゾイル）フェニルフォスフィンオキサイド等のビスアシルフォスフィンオキサイド類、２，４，６−トリメチルベンゾイル−ジフェニルフォスフィンオキサイド、２，６−ジメトキシベンゾイル−ジフェニルフォスフィンオキサイド、２，６−ジクロロベンゾイル−ジフェニルフォスフィンオキサイド、２，４，６−トリメチルベンゾイル−フェニルフォスフィン酸メチルエステル、２−メチルベンゾイル−ジフェニルフォスフィンオキサイド、ピバロイルフェニルフォスフィン酸イソプロピルエステル等のモノアシルフォスフィンオキサイド類等が挙げられる。
【００２５】
前記アシルフォスフィンオキサイド系光重合開始剤の含有量は特に限定はないが、一般に前記活性エネルギー線硬化型コーティングニスの全硬化性成分に対して５〜２０質量％使用することが多い。より好ましくは８〜１５質量％の範囲である。
【００２６】
これらの中でも、ビス−（２，４，６−トリメチルベンゾイル）フェニルフォスフィンオキサイド、２，４，６−トリメチルベンゾイル−ジフェニルフォスフィンオキサイド等が好ましく用いられる。これらのビス、モノアシルフォスフィン重合開始剤は、それぞれ単独で使用してもよいし、併用して使用してもよいが、単独で使用する場合、ビス−（２，４，６−トリメチルベンゾイル）フェニルフォスフィンオキサイドは２，４，６−トリメチルベンゾイル−ジフェニルフォスフィンオキサイドに比べ、（メタ）アクリレートに対する溶解性が劣る傾向にあり、経時で析出の懸念がある。そのため配合量が限定されてしまい所望する硬化性が得られない場合がある為、２，４，６−トリメチルベンゾイル−ジフェニルフォスフィンオキサイドがより好ましい。  
【００２７】
ビス−（２，４，６−トリメチルベンゾイル）フェニルフォスフィンオキサイドの使用量は、前記の溶解性の問題から全硬化性分に対し、０〜５質量％が好ましい。一方、２，４，６−トリメチルベンゾイル−ジフェニルフォスフィンオキサイドの使用量は、全硬化性分に対し、５〜２０質量％が好ましく、更に、１０〜２０質量％の範囲ならば、酸素による重合阻害を好適に軽減させることができ、より表面硬化性の良好な塗膜が得られるため、より好ましい。
【００２８】
また、チオキサントン系光重合開始剤としては、チオキサントン、２，４−ジエチルチオキサントン、２−メチルチオキサントン、２，４−ジメチルチオキサントン、イソプロピルチオキサントン、２，４−ジイソプロピルチオキサントン、２−クロロチオキサントン、２，４−ジクロロチオキサントン、１−クロロ−４−プロポキシチオキサントン等が挙げられる。
【００２９】
前記チオキサントン系光重合開始剤の好ましい使用量は、前記チオキサントン系光重合開始剤の含有量が前記活性エネルギー線硬化型コーティングニスの全硬化性成分に対して０．０１〜５質量％であり、より好ましくは０．１〜１．０質量％であり、なお好ましくは０．１〜０．５質量％であり、最も好ましいのは０．０５〜０．５質量％である。該範囲では好適な硬化性が得られ、更に塗膜の黄変性を抑制できるので、さらに好ましい。
【００３０】
光重合開始剤としては、本発明の効果を損なわない範囲において、その他汎用の光重合開始剤を使用することも可能である。例えば、２−メチル−１［４−（メチルチオ）フェニル］−２−モルフォリノプロパン−１−オン、オキシ−フェニル−アセチックアシッド２−［２［オキソ−２−フェニル−アセトキシ−エトキシ−］−エチルエステルとオキシ−フェニル−アセチックアシッド２−［２−ヒドロキシ−エトキシ］−エチルエステルの混合物、フェニルグリオキシリックアシッドメチルエステル等が挙げられ、黄変の発現性はある程度あるものの、前記したアシルフォスフィンオキサイド系重合開始剤やチオキサントン系開始剤と併用することが可能である。  
【００３１】
（蛍光増白剤）
本発明で使用する蛍光増白剤としては、ベンゾオキサザール、ピラゾリン、スチルベン、トリアジン、チアゾール、トリアゾール、オキサゾール、チオフェン、キサントン、及びクマリンの各誘導体が挙げられ、例えば、２，５−チオフェンジイル（５−ｔｅｒｔ−ブチル−１，３−ベンゾオキサゾール）、４，４’−ビス（ジフェニルトリアジニル）スチルベン、スチルベニル−ナフトトリアゾール、２，２’−（チオフェンジイル）−ビス（ｔｅｒｔ−ブチル−ベンゾオキサゾール）、２−（スチルビル−４）−（ナフト−１’，２’，４，５）−１，２，３−トリアゾール−２’’−スルホン酸フェニルエステル、７−（４’−クロロ−６’’−ジエチルアミノ−１’，３’，５’−トリアジン−４’−イル）−アミノ−３−フェニル−クマリン、２，５−ビス（６，６’−ビス（ｔｅｒｔ−ブチル）−ベンゾオキサゾール−２−イル）チオフェン、４，４’−ビス（ベンゾオキサゾール−２−イル）スチルベン、ジベンゾオキサゾリルエチレン、及びＮ−メチル−５−メトキシナフトールイミド等が挙げられ、これらの中でも、２，５−チオフェンジイル（５−ｔｅｒｔ−ブチル−１，３−ベンゾオキサゾール）のベンゾオキサゾール誘導体、２，２’−（チオフェンジイル）−ビス（ｔｅｒｔ−ブチル−ベンゾオキサゾール）が好ましく用いられ、特に２，５−チオフェンジイル（５−ｔｅｒｔ−ブチル−１，３−ベンゾオキサゾール）のベンゾオキサゾール誘導体は、硬化性が得られ、且つ、硬化皮膜の黄変が少ない点でより好ましい。  
【００３２】
これら蛍光増白剤は単独で用いても、２種以上を混合して使用しても良い。蛍光増白剤の最大吸収波長は３６０〜４００ｎｍの範囲にあることが好ましく、３５０〜４２０ｎｍの紫外線発光ダイオードによりコーティングニス硬化性の向上効果を示す。  
【００３３】
前記蛍光増白剤の含有量は、前記活性エネルギー線硬化型コーティングニスの全硬化性成分に対して０．０１〜２％質量％であることが好ましく、より好ましくは０．２〜１．０質量％であり、なお好ましくは０．３〜０．７質量％である。この範囲において、本発明の効果である硬化性の向上効果が十分に得られ、また保存安定性が良好であり、溶解し切れない蛍光増白剤成分が析出する恐れが少ない。
【００３４】
また紫外線発光ダイオード発光波長領域に合致するＵＶ吸収特性を有していないものであっても、上述したアミン変性アクリレート以外の３級アミン化合物を水素供与体として併用することでも、好適なＵＶ硬化を得ることが可能である。例えば、脂肪族アミン誘導体としてトリエタノールアミン、メチルジエタノールアミン、トリエチルアミン、ジブチルエタノールアミン等が、安息香酸誘導体のアミンとして２−ジメチルアミノエチル安息香酸、２−ジメチルアミノ安息香酸エチル、４−ジメチルアミノ安息香酸エチル等が、アニリン誘導体のアミンとしてＮ，Ｎ−ジヒドロキシエチルアニリン、Ｎ，Ｎ−ジメチルアニリン、Ｎ，Ｎ−ジエチルアニリン、Ｎ，Ｎ−ジメチル−ｐ−トルイジン等が挙げられる。  
【００３５】
（安定剤）
前記メルカプト変性（メタ）アクリレートは反応性に優れる反面、保存安定性を低下させ、増粘やゲル化を誘発する懸念がある為、下記の酸化防止剤、重合禁止剤などを使用することが好ましい。
酸化防止剤としては、２，６−ジ−ｔ−ブチル−ｐ−クレゾール、ブチル化ヒドロキシアニソール、２，４，６−トリ−ｔ−ブチルフェノール、２，２’−メチレン−ビス（４−メチル−６−ｔ−ブチルフェノール）等のフェノール系酸化防止剤、ＨＡＬＳと称される２，２，６，６−テトラメチルピペリジン誘導体の酸化防止剤、リン系、硫黄系の二次酸化防止剤が挙げられる。
一方、重合禁止剤としては、ニトロソアミン塩等が挙げられるが、これらに限定されるものではない。
これらの酸化防止剤、重合禁止剤は単独あるいは２種以上を組み合わせて使用することができる。これらの添加量は、本発明の活性エネルギー線硬化型コーティングニスの全硬化性成分に対して、０．０１〜３．０質量％であることが好ましい。
【００３６】
（光硬化性組成物  他の成分）
更に必要に応じて、本発明の目的を逸脱しない範囲、とりわけ保存安定性、耐熱性、耐溶剤性等を保持できる範囲内で、他の成分を含有してもよい。他の成分としては、例えば、各種のカップリング剤；充填剤等を添加することができる。
【００３７】
カップリング剤は、無機材料と有機材料において化学的に両者を結び付け、あるいは化学的反応を伴って親和性を改善し複合系材料の機能を高める化合物であり、例えば、γ−（２−アミノエチル）アミノプロピルトリメトキシシラン、γ−（２−アミノエチル）アミノプロピルメチルジメトキシシラン；γ−メタクリロキシプロピルトリメトキシシラン；γ−グリシドキシプロピルトリメトキシシラン等のシラン系化合物、テトラ−イソプロポキシチタン、テトラ−ｎ−ブトキシチタン等のチタン系化合物、アルミニウムイソプロピレート等のアルミニウム系化合物が挙げられる。これらの添加量は、活性エネルギー線硬化型コーティングニスの全硬化性成分に対して、０．１〜１０質量％であり、好ましくは０．２〜５質量％である。
【００３８】
耐摩擦性、ブロッキング防止性、スベリ性またはスリキズ防止性を付与する目的で、例えば、パラフィンワックス、ポリエチレンワックス、ポリプロピレンワックス、ポリテトラフルオロエチレンワックス、シリコン化合物等を添加することができる。その他、要求性能に応じて、紫外線吸収剤、赤外線吸収剤、抗菌剤、界面活性剤、レベリング添加剤、マット剤、膜物性を調整するためのポリエステル系樹脂、ポリウレタン系樹脂、ビニル系樹脂、アクリル系樹脂、ゴム系樹脂等の添加剤も添加することができる。これらの添加剤の添加量は活性エネルギー線硬化型コーティングニスの全硬化性成分に対して、０〜１０質量％である。
【００３９】
本発明の活性エネルギー線硬化型コーティングニスは、無溶剤で使用することもできるし、必要に応じて適当な溶媒を使用する事も可能である。溶媒としては、上記各成分と反応しないものであれば特に限定されるものではなく、単独あるいは２種以上を組み合わせて使用することができる。
【００４０】
（色相調整剤）
本発明の活性エネルギー線硬化型コーティングニスは塗膜の色相を調整するため、微量の着色剤を使用してもよい。使用する着色剤としては染料、顔料のいずれであってもよいが、印刷物の耐久性の点から顔料を使用することが好ましく、これらの添加量は活性エネルギー線硬化型コーティングニスの全硬化性成分に対して０〜０．５質量％であることが好ましい。
【００４１】
本発明で使用することができる染料としては、特に限定はないが、直接染料、酸性染料、食用染料、塩基性染料、反応性染料、分散染料、建染染料、可溶性建染染料、反応分散染料、などの各種染料が挙げられる。
【００４２】
本発明で使用することができる顔料としては、特に限定はないが、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料などを挙げることができる。
【００４３】
（印刷物）
本発明の第二の形態は、基材上、又は、基材上に印刷された印刷インキ層の上に、前記活性エネルギー線硬化型コーティングニスの層を形成し、３５０〜４２０ｎｍにピーク波長を有する紫外線発光ダイオード光源で紫外線を照射することにより得られることを特徴とする印刷物である。  
【００４４】
本発明の印刷物で使用する印刷基材としては、特に限定は無く、例えば、上質紙、コート紙、アート紙、模造紙、薄紙、厚紙等の紙、ポリエステル樹脂、アクリル樹脂、塩化ビニル樹脂、塩化ビニリデン樹脂、ポリビニルアルコール、ポリエチレン、ポリプロピレン、ポリアクリロニトリル、エチレン酢酸ビニル共重合体、エチレンビニルアルコール共重合体、エチレンメタクリル酸共重合体、ナイロン、ポリ乳酸、ポリカーボネート等のフィルム又はシート、セロファン、アルミニウムフォイル、その他従来から印刷基材として使用されている各種基材を挙げることが出来る。  
【００４５】
本発明の印刷物の製造に用いられる印刷インキとしては、紫外線発光ダイオードより発せられる紫外線に対して好適に硬化する組成物であれば特に限定は無く、例えば印刷方式に応じて、オフセット、水無し、グラビア、フレキソ、シルクスクリーン、インクジェット、その他従来から印刷用途に使用されているＵＶ硬化性インキを採用することが可能である。  
【００４６】
本発明の印刷物を製造するために使用する紫外線発光ダイオード光源より発せられる紫外線の発光波長としては、例えば、発光ピーク波長が３５０〜４２０ｎｍ程度であるものが好ましい。  
【００４７】
紫外線発光ダイオード光源よりＵＶ硬化性組成物へ照射される紫外線の積算光量値に関しては、印刷基材上のＵＶ硬化性組成物の種別や印刷層の厚み等により異なる為、厳密には特定出来ず、適宜好ましい条件を選択するものであるが、例えば、積算光量の総和が５〜２００ｍＪ／ｃｍ２程度であり、より好ましくは、１０〜１００ｍＪ／ｃｍ２程度である。  
【００４８】
積算光量値５ｍＪ／ｃｍ２を下回る条件では十分な硬化性を得ることが困難となり、一方、積算光量値２００ｍＪ／ｃｍ２を超える条件は、本発明で述べる印刷方式においては不必要であり、紫外線発光ダイオード光源の特徴である省エネルギー性を維持する目的においても過剰量のエネルギー照射は行わない。  
【００４９】
紫外線発光ダイオード光源より印刷基材上のＵＶ硬化性組成物へ照射される紫外線の照射強度（ｍＷ／ｃｍ２）に関しては、印刷方向に並べる紫外線発光ダイオード光源の個数、光源から組成物までの照射距離等の諸条件によっても適切な照射強度範囲が変動することから特に規定はしないが、本発明で述べる印刷方式における印刷基材の移動速度は６０〜４００ｍ／ｍｉｎ．程度であるから、該印刷速度で移動する印刷基材上のＵＶ硬化性組成物に対して、積算光量値が先に述べた程度となる照射強度であることが好ましい。
【実施例】
【００５０】
次に実施例により更に具体的に説明するが、本発明はこれらに限定されるものでは無い。  
（活性エネルギー線硬化型コーティングニスの調製）    
【００５１】
後述の表１の組成に従って各原料を配合したのち、ミキサーを使用して撹拌分散し、光重合開始剤、光増感剤、および蛍光増白剤を完全に溶解させることで、実施例１、２及び比較例１〜５のコーティングニスを調製した。
【００５２】
（印刷物の製造方法）    
前記のように調製され活性エネルギー線硬化型コーティングニス（実施例ニス−１〜５及び比較例ニス−１〜７）を、簡易展色機（ＲＩテスター、豊栄精工社製）を用い、０．４５ｍｌを使用して、ＰＥＴフィルム（ＤＩＣ社製、ダイタックＵＶＰＥＴ透明２５ＦＬ）上、約２２０ｃｍ２の面積範囲に、コーティング膜厚が約５μｍとなるよう印刷した。  
【００５３】
（紫外線発光ダイオード光源による乾燥方法）    
紫外線発光ダイオード光源として、発光波長ピークが３８５ｎｍである紫外線発光ダイオード照射装置（パナソニック電工社製、ＡＮＵＤ８００２Ｔ０１）を使用し、活性エネルギー線硬化型コーティングニスを印刷したＰＥＴフィルムに対して、紫外線発光ダイオード光源の直下を通過させるよう、ラインスピードを振って紫外線照射を施した。積算光量測定にはＵＮＩＭＥＴＥＲ  ＵＩＴ−１５０−Ａ（ウシオ電機社製）を使用し、紫外線受光機としてはＵＶＤ−Ｃ４０５を用い、ラインスピード１２０ｍ／ｍｉｎ．における積算光量の値を測定したところ、２２ｍＪ／ｃｍ２であった。    
【００５４】
（印刷物の評価方法１：硬化性）    
紫外線照射後における印刷物の硬化性の評価方法としては、上質紙によるラビングテストにより硬化皮膜の強度を確認し、皮膜に傷が発生し始めるコンベアスピード（ｍ／ｍｉｎ．）を記載した。
【００５５】
（印刷物の評価方法２：割れ）    
紫外線照射後に硬化皮膜を、印刷表面に対して反対方向に１８０°の角度で折り曲げ、皮膜表面の状態を目視で確認し、次の３段階で評価した。    
〇・・・ひび、割れ共に全く発生しない    
△・・・若干の亀裂が部分的に確認できる    
×・・・皮膜が完全に割れる
【００５６】
（印刷物の評価方法３：６０℃安定性）
上記で調整した実施例１〜３及び比較例１〜５に組成の活性エネルギー線硬化型コーティングニスを６０度のオーブンで２週間保管し、増粘の大きさやゲル化の有無を確認した。
〇・  ・  ・殆ど増粘も起こらない。
△・  ・  ・顕著に増粘した。
×・  ・  ・ゲル化が確認された。
【００５７】
（印刷物の評価方法４：８０℃高温安定性）
上記で調整した実施例１〜３及び比較例１〜５に組成の活性エネルギー線硬化型コーティングニスを８０度のオーブンで２週間保管し、増粘の大きさやゲル化の有無を確認した。
〇・  ・  ・殆ど増粘も起こらない。
△・  ・  ・顕著に増粘した。
×・  ・  ・ゲル化が確認された。
【００５８】
（印刷物の評価方法５：臭気）
前記硬化方法で硬化させた印刷物を縦５ｃｍ横２．５ｃｍに切り取り、この切片を１０枚用意した。この切片１０枚を素早く外径４０ｍｍ、高さ７５ｍｍ、口内径２０．１ｍｍ、容量５０ｍｌのコレクションバイアルに入れ、ふたを閉めて６０℃の恒温槽に１時間保管し、コレクションバイアル中に臭気を充満させた。つぎに、このコレクションバイアルを室温になるまで放置し、臭気の強さを評価するモニター１０名により、各サンプルの臭気の強さを１０段階で評価した。
１０名の臭気評価結果を平均し、そのサンプルの臭気の強さとした。なお、数値が高い方が、低臭であることを意味している。
○：  １０〜７
△：  ６〜３
×：  ２〜０
【００５９】
（印刷物の評価方法６：黄変）    
紫外線照射後における硬化皮膜の黄変に起因する色変化を目視で確認し、次の基準で評価した。    
〇・・・色変化が全く無い、もしくは殆ど無い    
△・・・若干の色変化が確認できる        
×・・・明確に黄変による色変化が確認できる    
表１に実施例及び比較例に記載のコーティングニスの組成、及び評価結果を示す。
【００６０】
【表１】
2019056089.tif 000002
【００６１】
表１中、空欄は未配合の略である。表中の硬化性の評価結果で＞３００とは、使用したＵＶ−ＬＥＤ照射装置の最大コンベアスピードである３００ｍ／ｍｉｎにおいて、上記の硬化性評価を行ったところ、塗膜に傷がつかなかったことを意味している。
【００６２】
使用した原料の詳細は下記である。
Ｍｉｒａｍｅｒ  ＥＳ１１０Ｎ  （ペンタエリスリトールテトラキス（３−メルカプトプロピオネート）とトリメチロールプロパントリアクリレートの混合によって得られる  ＭＩＷＯＮ社製）
ＡＤＤＩＴＯＬＬＥＤ０１  （メルカプト変性ポリエステルアクリレート、ダイセルオルネクス社製）
ＥＢＥＣＲＹＬ８０  （アミン変性ポリエステルアクリレート、ダイセルオルネクス社製）
Ｍｉｒａｍｅｒ  Ｍ３００  （トリメチロールプロパントリアクリレート  ＭＩＷＯＮ社製）
アロニックス  Ｍ−４０２  （ジペンタエリスリトールヘキサアクリレートとペンタアクリレートの混合物、東亞合成社製）
ＳＨ２８ＰＡ  （ジメチルポリシロキサンーポリオキシアルキレン共重合体、東レ・ダウコーニング・シリコーン社製）
Ｏｍｎｉｒａｄ  ＴＰＯ  （２，４，６−トリメチルベンゾイル）ジフェニルホスフィンオキサイド、ＩＧＭ  Ｒｅｓｉｎｓ社製）
Ｏｍｎｉｒａｄ  ＤＥＴＸ（２，４−ジエチルチオキサントン、ＩＧＭ  Ｒｅｓｉｎｓ社製）
Ｏｍｎｉｒａｄ３６９  （２−ベンジルー２−｛ジメチルアミノ｝−４’−モルフォリノブチロフェノン、ＩＧＭ  Ｒｅｓｉｎｓ社製）
ユビテックスＯＢ（２，５ーチオフェンジイル（５−ｔｅｒｔーブチルー１，３―ベンゾオキサゾール、ＢＡＳＦ社製）
ステアラーＴＢＨ  （２−ｔｅｒｔ−ブチルヒドロキノン、精工化学社製）
重合禁止剤コンパウンド（Ｎ−ニトロソフェニルヒドロキシルアミンのアルミニウム塩５部をＭｉｗｏｎ社製  Ｍｉｒａｍｅｒ  Ｍ２４０：ビスフェノールＡＥＯ変性ジアクリレート９５部に溶解させた）
ＳＰＲＡＹ４０（サゾールワックスＳＰＲＡＹ４０、ポリエチレンパウダー、サゾールワックス社製）
【００６３】
この結果、実施例１，２の活性エネルギー線硬化型コーティングニスは硬化性に優れることが明らかである。